(57)【要約】【課題】斜め蒸着磁気テープに対するリニア方式として磁気ヘッドの走行が磁性層に対して逆方向となる場合でも記録特性が優れ、従来のリニア方式の磁気記録再生装置の構成を用いることができる磁気テープの記録方法及び磁気記録再生装置を提供する。【解決手段】非磁性テープ１１上に斜め蒸着により形成された磁性層１２を有する磁気テープ１０にリニア方式で信号を記録する磁気テープの記録方法において、非磁性テープ１０表面への磁性層１２のカラム傾斜方向に対して逆方向（Ｂ）に磁気ヘッド２０を走行させる際に、予め求めた、磁性層１２の孤立再生波の出力レベルが最大となる記録電流値で信号を記録する。【選択図】        図３
2005216348.tif 000002
【特許請求の範囲】
【請求項１】
非磁性テープ上に斜め蒸着により形成された磁性層を有する磁気テープにリニア方式で信号を記録する磁気テープの記録方法において、
前記非磁性テープ表面への磁性層のカラム傾斜方向に対して逆方向に磁気ヘッドを走行させる際に、予め求めた、該磁性層の孤立再生波の出力レベルが最大となる記録電流値で信号を記録することを特徴とする磁気テープの記録方法。
【請求項２】
前記磁性層の厚みが５０ｎｍ以下であることを特徴とする請求項１に記載の磁気テープの記録方法。
【請求項３】
非磁性テープ上に斜め蒸着により形成された磁性層を有する磁気テープについてリニア方式で信号を記録、再生する磁気記録再生装置であって、
前記非磁性テープ表面への磁性層のカラム傾斜方向に対して逆方向に走行する際に、予め求めた、該磁性層の孤立再生波の出力レベルが最大となる記録電流値で信号を記録する磁気ヘッドと、
前記磁気ヘッドにより記録された信号を再生する磁気ヘッドと、
前記磁気テープの走行機構とを備えることを特徴とする磁気記録再生装置。
【請求項４】
前記磁性層の厚みが５０ｎｍ以下であることを特徴とする請求項３に記載の磁気記録再生装置。
【発明の詳細な説明】
【技術分野】
【０００１】
本発明は、磁気テープの記録方法及び磁気記録再生装置に関するものであり、とくに斜め蒸着磁気テープに対するリニア方式の記録方法及びその方法による磁気記録再生装置に関する。
【背景技術】
【０００２】
コンピュータやインターネットの発達に伴い扱う情報量も格段に増加してきているが、これに伴いそれらの情報のバックアップなどデータストレージに用いられる記録装置の高容量化が必要となってきている。ここで記憶装置としてはＨＤＤやストレージテープが挙げられ、その高容量化を促進するためには面記録密度を上げる必要がある。また、この面記録密度を上げるためには記録波長を狭める方法で線記録密度を高めたり、トラックピッチを狭めてトラック方向の密度を上げたりする方法がある。
【０００３】
テープストリーマーでは、記録方式としてＤＤＳやＡＩＴに見られるビデオタイプと同じヘリカルスキャン方式と、デジタルリニアテープ（ＤＬＴ）やリニアテープオープン（ＬＴＯ）などに見られる、磁気ヘッドをテープ幅方向に複数ならべ長尺形状の磁気テープに対して長手方向に摺動させて信号がリニアにデジタル記録されるリニア方式の２種類があるが、データストレージ用途ではリニア方式が採用されている。
【０００４】
すなわち、ヘリカルスキャン方式においては、記録再生の際にヘリカル方向に磁気テープを傾斜させて走行させる必要があるため走行系が複雑化し、高速で磁気テープを走行させると、テープエッジに大きな力が作用してエッジダメージを生じることがあるため正確な制御が不可欠となる。一方、リニア方式では高速でテープを走行させても、走行系が簡易で、アクセス性が良好であるため、近年データストレージ用として多用されつつある。
【０００５】
また現在、リニア方式磁気記録再生装置として提案されているＤＬＴシステムやＬＴＯシステムにおいて、非磁性支持体の一主面にのみ情報記録層を有し、他の一の主面は情報記録に寄与しないものとされた構成の磁気テープが適用されている。このような磁気テープとしては、強磁性金属粉末をバインダー中に分散して得られる磁性塗料を、非磁性支持体上に塗布することによって情報記録層が形成されてなる、いわゆる塗布型メタルテープ（ＭＰテープ）が適用されている。
【０００６】
ところで、高記録密度を実現する磁気テープとしてＣｏ系の斜め蒸着磁気テープが実用化されている。この斜め蒸着磁気テープは線記録密度が飛躍的に高いだけでなく、保存安定性や実用信頼性にも優れ、記録容量も伸びてきている。
【０００７】
現在、斜め蒸着磁気テープは、デジタル映像記録機器であるＤＶ方式のムービー等に使用されているが、優れた特性を有するものであるとともに、従来のいわゆる塗布型の磁気テープよりも、薄層構造の磁気テープが容易に作製できるので、大容量記録のデータストレージ機器用として好適である。
【０００８】
しかしながら、上記斜め蒸着磁気テープに対し信号記録および再生を行うには、ヘリカルスキャン方式として実用化されている回転ドラムを用いた方式が適用されており、上記リニア方式の磁気記録媒体としては適用されていなかった。これは、ヘリカルスキャン方式では磁気テープと磁気ヘッドとの相対的な動きは一方向に決められているが、リニア方式では両方向になることに起因する。
【０００９】
すなわち、斜め蒸着磁気テープの磁性層は、斜方蒸着技術を利用した反応性真空蒸着法によって形成されるが、このようにして形成した磁性層のカラム傾斜方向（磁化容易方向）は、面内方向ではなく、面内から傾いた斜方方向となっており、そのために信号記録を行う磁気ヘッドの走行方向によって、高出力となる方向（正方向）と低出力となる方向（逆方向）が存在することが知られている。このため、高密度記録では一定方向だけ記録するヘリカルスキャン方式に適することが知られており、両方向に記録するリニア方式には適していないとされてきた。
【００１０】
そのため、現在汎用されているリニア方式の磁気記録再生装置においては、その記録方式ゆえに、磁気記録媒体として塗布型メタルテープのみが適用されている。斜め蒸着磁気テープはカラム傾斜方向（磁化容易方向）が片方に傾いているために、その走行方向によって記録再生特性が大きく異なってしまい、リニア方式の磁気記録再生装置には用いられていなかった。
【００１１】
この問題に対して、最近では斜め蒸着磁気テープをリニア方式の磁気記録再生装置に適用可能にする技術がいくつか提案されている。
例えば、斜め蒸着磁気テープに情報の記録を行う磁気ヘッドの２つのコアギャップ部の一方と他方に飽和磁束密度が異なる金属軟磁性層を形成し、磁性層のカラム傾斜方向（磁化容易方向）が傾いている方向と磁気ヘッドが相対的に移動する方向との関係からこれらのコアギャップ部の配置を決定し、磁気ヘッドの走行が逆方向となる場合でも優れたＳ／Ｎ比を確保する技術が提案されている（例えば、特許文献１参照。）。
【００１２】
また、テープ支持体の両主面それぞれにカラム傾斜方向（磁化容易軸）が相互に逆向きとなるように斜め蒸着磁性層を形成し、それぞれの磁性層に対して磁気ヘッドを配置することにより、該磁気テープの走行において正逆両方向でリニア方式の記録再生ができる技術が提案されている（例えば、特許文献２参照。）。
【００１３】
【特許文献１】特開２００３−５９００７号公報
【特許文献２】特開２００３−１７８４１４号公報
【発明の開示】
【発明が解決しようとする課題】
【００１４】
しかしながら、上記いずれの技術においても、磁気記録再生装置として従来とは異なる構成が必要となり、現在汎用されている構成のリニア方式磁気記録再生装置を用いることはできなかった。
【００１５】
本発明は、以上の従来技術における問題に鑑みてなされたものであり、斜め蒸着磁気テープに対するリニア方式として磁気ヘッドの走行が磁性層に対して逆方向となる場合でも記録特性が優れ、従来のリニア方式の磁気記録再生装置の構成を用いることができる磁気テープの記録方法及び磁気記録再生装置を提供することを目的とする。
【課題を解決するための手段】
【００１６】
リニア方式ではヘリカルスキャン方式と異なり、磁気テープの記録方向は一方向だけでなく、双方向記録が求められ、それに対して斜め蒸着磁気テープは磁性層が斜め蒸着で形成されているゆえに記録密度に方向性が存在し、リニア方式の記録では逆方向で記録される場合は正方向で記録される場合よりも線記録密度が劣ることはすでに述べた。
【００１７】
しかし、逆方向記録が正方向記録に比べ線記録密度が劣るとしても、正方向記録に比べ３０％程度の劣化であり、正方向記録の線記録密度が塗布型メタルテープに比べ格段に大きい場合、逆方向記録における特性も十分この塗布型メタルテープの記録特性を上回る可能性がある。この点については、前述したように斜め蒸着磁気テープはもっぱら一方向（正方向）記録のみ行われてきており、今までに厳密な意味で逆方向での記録特性やその特性を上げるための議論はほとんど行われなかったのが現状である。
また、最近の動向として再生ヘッドもインダクティブから磁気抵抗効果型磁気ヘッド（ＭＲヘッド）、巨大磁気抵抗効果型磁気ヘッド（ＧＭＲヘッド）と変化し、磁性層の膜厚も薄くなる傾向からますます斜め蒸着膜の逆方向の特性を大幅に伸ばしてきている。
【００１８】
そこで、発明者は、従来双方向を使用するリニア方式には不向きとされてきた斜め蒸着磁気テープでもその高い記録密度ゆえリニア方式のシステムへの適用に十分に可能性がある点に着目し、リニア方式での記録容量を決める上でのキーとして如何に斜め蒸着磁気テープの逆方向記録再生の特性を伸ばすかという点について鋭意検討を行い、本発明を成すに至った。
【００１９】
すなわち、前記課題を解決するために提供する本発明は、非磁性テープ上に斜め蒸着により形成された磁性層を有する磁気テープにリニア方式で信号を記録する磁気テープの記録方法において、前記非磁性テープ表面への磁性層のカラム傾斜方向に対して逆方向に磁気ヘッドを走行させる際に、予め求めた、該磁性層の孤立再生波の出力レベルが最大となる記録電流値で信号を記録することを特徴とする磁気テープの記録方法である。
【００２０】
ここで、前記磁性層の厚みは５０ｎｍ以下であることが好ましい。
【００２１】
また、前記課題を解決するために提供する本発明は、非磁性テープ上に斜め蒸着により形成された磁性層を有する磁気テープについてリニア方式で信号を記録、再生する磁気記録再生装置であって、前記非磁性テープ表面への磁性層のカラム傾斜方向に対して逆方向に走行する際に、予め求めた、該磁性層の孤立再生波の出力レベルが最大となる記録電流値で信号を記録する磁気ヘッドと、前記磁気ヘッドにより記録された信号を再生する磁気ヘッドと、前記磁気テープの走行機構とを備えることを特徴とする磁気記録再生装置である。
【００２２】
ここで、磁気記録再生装置に使用される磁気テープの磁性層の厚みは５０ｎｍ以下であることが好ましい。
【発明の効果】
【００２３】
本発明によれば、リニア方式による斜め蒸着磁気テープの高記録密度での記録、再生が可能となる。これにより、これまで以上にデータストレージに用いられる記録装置の高容量化も可能となる。
【発明を実施するための最良の形態】
【００２４】
以下に、本発明に係る磁気テープの記録方法の実施の形態について説明する。
本発明は、非磁性テープ上に斜め蒸着により形成された磁性層を有する磁気テープにリニア方式で信号を記録する磁気テープの記録方法において、前記非磁性テープ表面への磁性層のカラム傾斜方向に対して逆方向に磁気ヘッドを走行させる際に、予め求めた、該磁性層の孤立再生波の出力レベルが最大となる記録電流値で信号を記録することを特徴とする。
【００２５】
すなわち、まず前記磁気テープの非磁性テープ表面への磁性層のカラム傾斜方向（磁化容易軸方向）に対して逆方向に磁気ヘッドを走行させて、再生波形が孤立波となる周波数で信号を記録する（ｓ１）。
つぎに、その記録された孤立波の出力レベルが最大となる記録電流値を最適記録電流値として求める（ｓ２）。
ついで、非磁性テープ表面への磁性層のカラム傾斜方向に対して逆方向に磁気ヘッドを走行させて、ステップｓ２で求めた最適記録電流値で信号を記録する（ｓ３）。
【００２６】
ここで、本発明で使用される斜め蒸着磁気テープ１０（図２を参照）は、ベースフィルムである非磁性テープ１１の一主面上に情報記録層として磁性層１２が斜め蒸着により形成された構成である。
非磁性テープ１１は、一般的に磁気記録媒体に使用されるものをいずれも適用できる。プラスチックフィルム単独で構成してもよく、あるいはプラスチックフィルムの一主面、あるいは両主面に所定の材料により形成された任意の下地層を積層形成した構成としてもよい。
【００２７】
非磁性テープ１１の材料としては、ポリエチレンテレフタレート、ポリエチレンナフタレート、ポリテトラメチレンテレフタレート、ポリ−１，４−シクロヘキシレンジメチレンテレフタレート、ポリエチレン−ｐ−オキシベンゾエート等が挙げられる。また、これらのポリエステルは、ホモポリエステルであってもコポリエステルであってもよい。
【００２８】
さらに非磁性テープ１１は、各種表面処理や各種装飾を施してもよい。例えば、適宜微細な凹凸形状を形成したり、表面にコロナ放電処理や電子線照射処理等の前処理を施したりしてもよい。また、表面に易接着層を形成して成膜される層との接着性を向上させるようにしてもよい。
また、走行安定性や耐久性の向上を図るために、炭酸カルシウム、シリカ、アルミナ、ポリスチレン等の無機フィラーや有機フィラーを内添させてもよい。
【００２９】
磁性層１２は、真空下で強磁性金属材料を加熱蒸発させ非磁性テープ１１上に所定方向に積層させる斜め蒸着技術によって形成され、一定方向にカラムが傾斜した、すなわち磁化容易軸を有するように形成されている。
【００３０】
また、磁性層１２は、磁気記録媒体用として従来公知の強磁性金属、合金をいずれも適用して形成することができる。例えば、Ｃｏ、Ｎｉ等の強磁性金属、ＣｏＮｉ、ＦｅＣｏ、ＦｅＣｏＮｉ、ＣｏＣｒ、ＣｏＰｔ、ＣｏＰｔＢ、ＣｏＣｒＰｔ、ＣｏＣｒＴａ、ＣｏＣｒＰｔＴａ等の合金材料や、これらの材料を酸素雰囲気中で成膜し、膜中に酸素を含有させたもの、またはこれらの材料に１種類あるいは２種類以上のその他の元素を含有させたもの等が挙げられる。
【００３１】
磁性層１２の厚みは、５０ｎｍ以下が好ましい。とくに、ＭＲヘッドで再生する場合には２５ｎｍ以上、５０ｎｍ以下であることが好ましく、ＧＭＲヘッドで再生する場合には、その範囲よりもさらに薄いことが好ましい。
【００３２】
ここで斜め蒸着技術とは、図１に示すように非磁性テープ１１に高真空のチャンバーの中でＣｏ金属の蒸気を被着させるものである。
【００３３】
具体的には、非磁性テープ１１の搬送に関しては（図１を参照）、非磁性テープ１１は巻き出しロール４１から巻き出され、サポートロール４２を通過した後、冷却された金属製の円筒であるキャン４３の表面に密着した状態で蒸着され、巻き取りロール４４の方へ送られる構成となっている。
【００３４】
また、蒸着に関しては、マグネシアのるつぼ４５に純Ｃｏのインゴッド４６を入れ、それに電子ビームを当てることにより溶解・蒸発させて非磁性テープ１１上に斜め蒸着を行う構成となっている。この時、ある程度Ｃｏ蒸気４７の粒子の方向性を揃えるためマスク４８で遮断されており、Ｃｏ蒸気４７はチャンバー内に流される酸素ガスによって酸化されたものが非磁性テープ１１に被着する。なお、るつぼ４５からの輻射熱や蒸気の熱によって非磁性テープ１１が変形または溶け出さないようにキャン４３は氷点下以下に冷却されている。
【００３５】
また、蒸着された後に、スパッタまたはＣＶＤにてダイヤモンドライクカーボン（ＤＬＣ）のような保護膜、さらにその上に潤滑剤層、および非磁性テープ１１の裏面には走行性を上げるためバック塗料を塗布して、斜め蒸着磁気テープ１０とする。
【００３６】
図２は、斜め蒸着磁気テープ１０と記録用磁気ヘッド２０の構成を示す模式図である。
記録用磁気ヘッド２０は、リング状の部材の一部が開環してギャップ部Ｇを形成し、コイル２０ａが巻き付けられた構成であり、磁気ヘッド２０のコアギャップ部には金属軟磁性層２１が形成されている。
【００３７】
また、磁気ヘッド２０は、斜め蒸着磁気テープ１０に対して磁気ヘッド２０の相対的な動き一方向とその逆の方向の両方向に動くリニア方式の磁気記録再生装置に適用され、例えば、４〜１０ｍ／秒程度のリニア速度で斜め蒸着磁気テープ１０を移動させ、マルチチャンネルタイプの磁気ヘッドにより、複数のトラックを同時に記録あるいは再生する。
【００３８】
コアギャップ部の金属軟磁性層２１の材料は、飽和磁束密度を高める材料であり、例えば、ＣｏＺｒＮｂ、ＦｅＡｌＳｉ、ＮｉＦｅ、ＦｅＧａＳｉＲｕ、ＦｅＧａＳｉＲｕＯ、ＦｅＴａＣ、ＣｉＮｉＦｅＢ，ＣｏＦｅＢ，ＣｏＮｉＦｅＳ，ＣｏＮｉＦｅＣ，ＣｏＮｏＦｅＭｏＣ，ＦｅＴａＮ，ＦｅＡｌＮ，ＦｅＲｈＮ，ＦｅＭｏＮ，ＦｅＺｒＮ，ＦｅＳｉＮ，ＦｅＺｒＯ，ＦｅＡｌＮｂＮＯなどを用いることができる。金属軟磁性層２１の材料は、これらの例に限られない
【００３９】
図２において、磁気ヘッド２０のコアギャップ部と斜め蒸着磁気テープ１０とを拡大した状態を図３に示す。
リニア方式おいては、ヘリカルスキャン方式とは異なりテープの記録方向は一方向だけでなく、双方向記録が求められる。しかし、斜め蒸着磁気テープ１０はその磁性層１２を構成する結晶のカラムが傾斜しているために記録密度に方向性が存在する。ここでは、記録方向として図３に示すように斜め蒸着磁気テープ１０の磁性層１２のカラム傾斜方向（Ａ方向）に磁気ヘッド２０を摺動させた場合を正方向、該磁性層１２のカラム傾斜方向とは逆方向（Ｂ方向）に摺動させた場合を逆方向とし、以下逆方向（Ｂ方向）に記録する場合を前提に本発明を説明する。
【００４０】
本発明における最適記録電流値は、再生波形が孤立波となる周波数で信号を記録し、孤立再生波での出力レベルが最大になる記録電流値とする。ここで、再生波形が孤立波となる周波数とは、隣接する再生波形でお互いの波形干渉がない、あるいは少ない周波数であればよく、例えば、１ＭＨｚとすればよい。この周波数で記録した場合の再生波形を孤立再生波という。
【００４１】
なお、従来の記録方法でも、記録電流は、ある決めた周波数での出力が一番高くなる記録電流を最適記録電流と決めているが、その周波数は磁気記録再生システムとして使用する周波数において比較的高い帯域で決めることが多かった。これは記録再生特性の良し悪しは出力が高いということと周波数特性（ｆ特）が良いこと（中域から高域からの出力の低下が少ないこと）に起因している。また、用いられる変調方式により必要とする帯域での出力は異なり、変調方式ＰＲ１などは１Ｔでの出力がメインになるが、変調方式がＰＲ４、ＥＰＲ４と高次の変調になればなるほど１Ｔから低いところでの出力が基準とされる。例えば、１Ｔを３０ＭＨｚとし、変調方式にはＥＰＲ４を用いるものとすると、２４ＭＨｚでの出力を基準とする。
【００４２】
また、記録電流特性は図４に示すように最適記録電流（出力が一番高くなる電流、Ｏｐｔｉｍｕｍ  Ｒｅｃｏｒｄｉｎｇ  Ｃｕｒｒｅｎｔ（ＯＲＣ））は書き込みの周波数に依って異なり、記録方向が逆方向の場合は周波数が高くなるにしたがって低くなる傾向がある。ちなみに、記録方向が正方向の場合はそれほど周波数による違いは逆方向ほど見られないが、概して逆方向とは逆に周波数が低いほど最適記録電流は低い傾向がある。
【００４３】
以上の本発明の磁気テープの記録方法によれば、リニア方式による斜め蒸着磁気テープの高記録密度での記録、再生が可能となる。とくに、記録方向が逆方向での記録密度を上げることが可能であり、記録方向が正方向と逆方向の平均的な特性で記録密度を決めることが可能となる。例えば、逆方向記録が正方向に比べ３０％程度の劣化であるとすると、正方向記録の実力より１５％容量の少ない容量でリニアシステムを構築し、ＭＰテープが斜め蒸着磁気テープの逆方向と同等の性能であっても斜め蒸着磁気テープでは１５％ほどのプライオリティを持つことになる。
これは例えば、劣化の比率に応じて正方向と逆方向のトラック幅の配分を調整すればよい。
【００４４】
つぎに、本発明の磁気記録再生装置について説明する。
図５は、本発明に係る磁気記録再生装置の構成を示す概略図である。
この磁気記録再生装置３０は、非磁性テープ上に斜め蒸着により形成された磁性層を有する磁気テープについてリニア方式で信号を記録、再生する磁気記録再生装置である。
磁気記録再生装置３０は、斜め蒸着磁気テープ１０が収納されているカセット１００から該斜め蒸着磁気テープ１０を巻き出す巻き出しロール３１と、巻き取りロール３２と、これらの中間部に斜め蒸着磁気テープ１０に対して所定のテンションを与え、所望の方向に走行させるために所定間隔に配設されたガイドロール３３とからなる磁気テープの走行機構とを備える。また、これらガイドロール３３間には、斜め蒸着磁気テープ１０の主面に形成された磁性層１２に対して信号の記録、再生を行うための記録用磁気ヘッド及び再生用磁気ヘッドを有する磁気ヘッドユニット３４が配置されており、斜め蒸着磁気テープ１０の正逆両方向の走行に対して、記録再生が可能となっている。
【００４５】
記録用磁気ヘッドは、図２で示した磁気ヘッド２０と同じ構成でよく、再生用磁気ヘッドは、磁気抵抗効果型の磁気ヘッド、例えばＭＲヘッドやＧＭＲヘッドを適用することが可能である。
【００４６】
磁気記録再生装置３０において、斜め蒸着磁気テープ１０が非磁性テープ表面への磁性層のカラム傾斜方向に対して逆方向に走行する際に、磁気ヘッドユニット３４の記録用磁気ヘッドにより、予め求めておいた、該磁性層の孤立再生波の出力レベルが最大となる記録電流値で信号を記録可能となっている。また、磁気ヘッドユニット３４の再生用磁気ヘッドにより、その記録された斜め蒸着磁気テープ１０を再生することが可能となっている。
【００４７】
以上の本発明の磁気記録再生装置によれば、リニア方式により正方向はもちろん逆方向でも斜め蒸着磁気テープの高記録密度での記録、再生が可能となる。
【実施例】
【００４８】
本発明の磁気テープの記録方法を実施した例を以下に説明する。なお、本発明は以下の内容に限定されるものではない。
（１）供試材及び記録再生方法
記録再生の際に使用した供試材及び磁気ヘッドを以下に示す。
（ｉ）供試材：斜め蒸着磁気テープ
・非磁性テープ：ポリエチレンテレフタレート（ＰＥＴ）フィルム
・磁性層：ＣｏＯ斜め蒸着膜（膜厚；６５，５５，４５，３５ｎｍの４水準）
（ii）記録用磁気ヘッド：トラック幅１０μｍ、ギャップ長０．２μｍ
（iii）再生用磁気ヘッド：ＭＲヘッド（トラック幅１．９μｍ、シールド間距離０．２μｍ）
また、円筒状のドラムの周面に上記斜め蒸着磁気テープを巻きつけて固定し、ドラムの回転方向に記録用磁気ヘッド、再生用磁気ヘッドの順で配置した。記録再生には、そのドラムを回転させた状態で上記２つの磁気ヘッドを斜め蒸着磁気テープに摺動させてつぎの条件で記録再生を行った。
（iv）変調方式：ＥＰＲ４
（ｖ）１Ｔ：３０ＭＨｚ
【００４９】
（２）最適記録電流値
供試材である斜め蒸着磁気テープの膜厚ごとに求めた最適記録電流値を表１に示す。
ここで、実施例では周波数１ＭＨｚでの孤立波出力が最大になる記録電流値を最適記録電流値と定めた。また、比較例では周波数２４ＭＨｚでの出力が最大となる記録電流値を最適記録電流値とした。
【００５０】
【表１】
2005216348.tif 000003
【００５１】
膜厚の厚い６５ｎｍを除き、実施例の最適記録電流値は比較例に比べ約１．４倍程度高い。参考として、この実施例、比較例それぞれの最適記録電流で１Ｔを３０ＭＨｚとした時の２Ｔ記録でのアナログＳ／Ｎ比を測定した結果を表２に示す。ここでアナログＳ／Ｎ比は、使用帯域において得られた再生波形スペクトルに関してＥＰＲ４変調のイコライザーをかけて得られたデータを用いて式（１）により求めた。
【００５２】
（Ｓ／Ｎ比）＝２０・ｌｏｇ（Ｓ１／Ｎ）      ・・・（１）
（ここで、Ｓ１は記録周波数（ここでは２Ｔ）における信号出力、Ｎはノイズ出力の積算値である。）
【００５３】
【表２】
2005216348.tif 000004
【００５４】
この演算処理は２４ＭＨｚと従来の高い周波数での出力を基準に考えている演算であることから、実施例の最適記録電流では周波数特性が比較例よりもよくなく、Ｓ／Ｎ比も０．４ｄＢほど劣っていた。
【００５５】
（３）Ｓ／Ｎｉｎでの評価
孤立波の出力レベルに対するノイズの割合をＳ／Ｎ比としたＳ／Ｎｉｎを式（２）により求めた結果を表３に示す。
実施例は、孤立再生波の出力レベルを最大にする記録電流を最適記録電流としていることから、前記２Ｔ記録でのアナログＳ／Ｎ比の場合とは異なり、実施例の方が比較例よりも０．３〜０．５ｄＢ高い。
【００５６】
（Ｓ／Ｎｉｎ）＝（Ｓ／Ｎ比）＋２０・ｌｏｇ（Ｖ２／Ｖ１）  ・・・（２）
（ここで、（Ｓ／Ｎ比）は式（１）で求めた値、Ｖ１は記録周波数（ここでは２Ｔ）における再生波の信号出力、Ｖ２は再生波形が孤立波となる周波数（ここでは１ＭＨｚ）における孤立再生波の信号出力である。）
【００５７】
【表３】
2005216348.tif 000005
【００５８】
実際の磁気記録再生システムとしての評価はデジタルＳ／Ｎであることから、今まで示したアナログＳ／Ｎ比ではその優劣は決め難い。しかし、図６に示すように孤立再生波の出力レベルを基準にするＳ／ＮｉｎとデジタルＳ／Ｎ比との間には相関がある（Ｓ／Ｎｉｎが高ければ高いほどデジタルＳ／Ｎ比が高くなる）ことから、Ｓ／Ｎｉｎの結果からある程度デジタルＳ／Ｎ比を類推することが可能である。
【００５９】
ここで、ＮＬＤとは、Normalized Linear Densityと呼ばれ、ＮＬＤ＝ＰＷ５０／Ｔｂで表される。また、ＰＷ５０とは図７に示すように孤立再生波で出力が半分になる時の波形の幅を示し、Ｔｂは１Ｔでのビット長を示す。どちらも単位はμｍであり、ＮＬＤは無次元である。
したがって、ＮＬＤが大きいほど、周波数が高くなっていくと波形の干渉を多く受けやすく、ＮＬＤが低いほど波形の干渉が少ないと言える。よって、ＰＷ５０が小さいほど高記録密度に適しているということになる。
【００６０】
（４）デジタルＳ／Ｎ比での評価
供試材について、表１の条件で、１２７ｂｉｔで０が最大で７つ並ぶＭ系列（ランダム信号）を記録した。ついで、その再生波と基準信号とを比較し、最適イコライザーをかけた後にＳ／Ｎ比、すなわちデジタルＳ／Ｎ比を計算した。その計算結果を表４に示し、実施例のデジタルＳ／Ｎ比と比較例のデジタルＳ／Ｎ比との差分と磁性層の膜厚との関係を図８に示す。なお、この時の１Ｔは２５ＭＨｚであり、線記録密度で１８８ｋＦＣＩにあたる。
【００６１】
【表４】
2005216348.tif 000006
【００６２】
図８より、本発明による効果として、磁性層の膜厚が５０ｎｍ以下になってデジタルＳ／Ｎ比が優位になることが分かる。また、磁性層の膜厚が薄くなればなるほど差分が大きくなり、発明の効果が大きい。また、表４より、本実施例の条件（記録用、再生用磁気ヘッドの組み合わせ等）でデジタルＳ／Ｎ比が最大となるのは磁性層の膜厚４５ｎｍの場合であった。
【００６３】
記録密度を高めるためにトラックピッチを小さくする傾向にあるが、それに伴いＳ／Ｎ比が劣化する。したがって、０．５ｄＢでもデジタルＳ／Ｎ比を向上させる手法は有効な手段であると言える。
【００６４】
（５）磁気記録再生装置
上記供試材のうち、膜厚４５ｎｍの斜め蒸着磁気テープを収納したカセットを使用し、逆方向記録の際の最適記録電流値を３１ｍＡとして、図５に示した磁気記録再生装置により、１２７ｂｉｔで０が最大で７つ並ぶＭ系列（ランダム信号）を記録（変調方式：ＥＰＲ４、１Ｔ：２５ＭＨｚ）したところ、高いデジタルＳ／Ｎ比で再生できることが確認された。
【図面の簡単な説明】
【００６５】
【図１】斜め蒸着装置の構成を示す概略図である。
【図２】斜め蒸着磁気テープと記録用磁気ヘッドの構成を示す模式図である。
【図３】磁気ヘッドのコアギャップ部と斜め蒸着磁気テープの拡大図である。
【図４】従来の記録方法による記録電流と出力レベルとの関係を示す図である。
【図５】本発明に係る磁気記録再生装置の構成を示す概略図である。
【図６】Ｓ／Ｎｉｎの値ごとのＮＬＤ、デジタルＳ／Ｎ比との関係を示す図である。
【図７】孤立再生波の半値幅ＰＷ５０の説明図である。
【図８】実施例のデジタルＳ／Ｎ比と比較例のデジタルＳ／Ｎ比との差分と磁性層の膜厚との関係を示す図である。
【符号の説明】
【００６６】
１０…斜め蒸着磁気テープ、１１…非磁性テープ、１２…磁性層、２０…記録用磁気ヘッド、２０ａ…コイル、２１…金属軟磁性層、３０…磁気記録再生装置、３１…巻き出しロール、３２…巻き取りロール、３３…ガイドロール、３４…磁気ヘッドユニット、４１…巻き出しロール、４２…サポートロール、４３…キャン、４４…巻き取りロール、４５…るつぼ、４６…Ｃｏインゴット、４７…Ｃｏ蒸気、４８…マスク
【図１】
2005216348.tif 000007
【図２】
2005216348.tif 000008
【図３】
2005216348.tif 000009
【図４】
2005216348.tif 000010
【図５】
2005216348.tif 000011
【図６】
2005216348.tif 000012
【図７】
2005216348.tif 000013
【図８】
2005216348.tif 000014